ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
2
2
Технический результат достигается тем, что шихта для производства пористого заполнителя, содержащая глину монтмориллонитовую и доломит, дополнительно содержит тальк и кальцинированную соду при следующем соотношении компонентов, мас.%: глина монтмориллонитовая 81,0-84,0; размолотый до удельной поверхности 3000-3500 см/г доломит 6,0-8,0; размолотый до удельной поверхности 3000-3500 см/г тальк 6,0-8,0; кальцинированная сода 3,0-4,0, вводимая в виде водного раствора при обеспечении влажности шихты 18-20 %.
В таблице приведены составы шихты для производства пористого заполнителя.
Компоненты
Состав, мас.%:
1
2
3
Глина монтмориллонитовая
84,0
82,5
81,0
Размолотый до удельной поверхности 3000-3500 см<sup>2</sup>/г доломит
6,0
7,0
8,0
Размолотый до удельной поверхности 3000-3500 см<sup>2</sup>/г тальк
6,0
7,0
8,0
Кальцинированная сода
4,0
3,5
3,0
Прочность на сжатие, МПа
5-6
5-6
5-6
В составе шихты для производства пористого заполнителя используют глины монтмориллонитовые, включающие Аl-монтмориллонит и Fe-монтмориллонит (нонтронит).
2
Компоненты сырьевой смеси дозируют в требуемых количествах. Доломит и тальк по отдельности размалывают до порошкообразного состояния (удельная поверхность 3000-3500 см/г), смешивают, добавляют глину монтмориллонитовую и кальцинированную соду, предварительно растворенную в воде. Влажность шихты выбирают в пределах 18-20 %. Из шихты формуют гранулы размером 20-40 мм, которые сушат до влажности не более 6 % и обжигают при температуре 1000-1100°С.
Источник информации
1. SU 1161500, С04В 31/00, 1985.